(57)【要約】  本発明によれば、下記式（１）で表される構成単位、下記式（２）で表される構成単位、及び下記一般式（３）で表される構成単位を含むポリカーボネート樹脂組成物を提供することができる。【化１】2020162533.tif 000021【化２】2020162533.tif 000022【化３】2020162533.tif 000023（一般式（３）中、Ｒ１〜Ｒ４は、それぞれ独立して、水素原子、フッ素原子、塩素原子、臭素原子、ヨウ素原子、炭素数１〜６のアルキル基、または、酸素原子、窒素原子及びイオウ原子から選択されるヘテロ環原子を含んでいてもよい炭素数６〜２０のアリール基、炭素数２〜６のアルケニル基、炭素数１〜６のアルコキシ基、又は炭素数７〜１７のアラルキル基を表し、  ｐ、ｑ、ｒおよびｓは、それぞれ独立して０〜４の整数を表し、  ｉは１〜１０の整数を表し、ｉｉは０〜１０の整数を表す。）
2020162533.tif 000002
【特許請求の範囲】
【請求項１】
下記式（１）で表される構成単位、下記式（２）で表される構成単位、及び下記一般式（３）で表される構成単位を含むポリカーボネート樹脂組成物であって、更に酸化防止剤を含有する、前記ポリカーボネート樹脂組成物。
【化１】
2020162533.tif 000017
【化２】
2020162533.tif 000018
【化３】
2020162533.tif 000019
（一般式（３）中、Ｒ１〜Ｒ４は、それぞれ独立して、水素原子、フッ素原子、塩素原子、臭素原子、ヨウ素原子、炭素数１〜６のアルキル基、または、酸素原子、窒素原子及びイオウ原子から選択されるヘテロ環原子を含んでいてもよい炭素数６〜２０のアリール基、炭素数２〜６のアルケニル基、炭素数１〜６のアルコキシ基、又は炭素数７〜１７のアラルキル基を表し、
ｐ、ｑ、ｒおよびｓは、それぞれ独立して０〜４の整数を表し、
ｉは１〜１０の整数を表し、ｉｉは０〜１０の整数を表す。）
【請求項２】
前記酸化防止剤が、ポリカーボネート樹脂組成物中に０．５０質量％以下の量で含まれる、請求項１に記載のポリカーボネート樹脂組成物。
【請求項３】
前記酸化防止剤が、ポリカーボネート樹脂組成物中に０．１０〜０．４０質量％の量で含まれる、請求項１または２に記載のポリカーボネート樹脂組成物。
【請求項４】
前記酸化防止剤が、トリエチレングリコール−ビス［３−（３−ｔｅｒｔ−ブチル−５−メチル−４−ヒドロキシフェニル）プロピオネート］、１，６−ヘキサンジオール−ビス［３−（３，５−ジ−ｔｅｒｔ−ブチル−４−ヒドロキシフェニル）プロピオネート］、ペンタエリスリトール−テトラキス［３−（３，５−ジ−ｔｅｒｔ−ブチル−４−ヒドロキシフェニル）プロピオネート］、オクタデシル−３−（３，５−ジ−ｔｅｒｔ−ブチル−４−ヒドロキシフェニル）プロピオネート、１，３，５−トリメチル−２，４，６−トリス（３，５−ジ−ｔｅｒｔ−ブチル−４−ヒドロキシベンジル）ベンゼン、Ｎ，Ｎ−ヘキサメチレンビス（３，５−ジ−ｔｅｒｔ−ブチル−４−ヒドロキシ−ヒドロシンナマイド）、３，５−ジ−ｔｅｒｔ−ブチル−４−ヒドロキシ−ベンジルホスホネート−ジエチルエステル、トリス（３，５−ジ−ｔｅｒｔ−ブチル−４−ヒドロキシベンジル）イソシアヌレート及び３，９−ビス｛１，１−ジメチル−２−［β−（３−ｔｅｒｔ−ブチル−４−ヒドロキシ−５−メチルフェニル）プロピオニルオキシ］エチル｝−２，４，８，１０−テトラオキサスピロ（５，５）ウンデカンからなる群より選択される、請求項１から３のいずれかに記載のポリカーボネート樹脂組成物。
【請求項５】
前記ポリカーボネート樹脂組成物に含まれるポリカーボネート樹脂中のフェノール含量が、０．１〜３０００ｐｐｍである、請求項１から４のいずれかに記載のポリカーボネート樹脂組成物。
【請求項６】
前記ポリカーボネート樹脂組成物に含まれるポリカーボネート樹脂中の炭酸ジエステル含量が、０．１〜１０００ｐｐｍである、請求項１から５のいずれかに記載のポリカーボネート樹脂組成物。
【請求項７】
（前記式（１）で表される構成単位（モル））／（前記式（１）で表される構成単位（モル）＋前記式（２）で表される構成単位（モル）＋前記一般式（３）で表される構成単位（モル））×１００が、８〜３２モル％である、請求項１から６のいずれかに記載のポリカーボネート樹脂組成物。
【請求項８】
（前記式（２）で表される構成単位（モル））／（前記式（１）で表される構成単位（モル）＋前記式（２）で表される構成単位（モル）＋前記一般式（３）で表される構成単位（モル））×１００が、２８〜５２モル％である、請求項１から７のいずれかに記載のポリカーボネート樹脂組成物。
【請求項９】
（前記一般式（３）で表される構成単位（モル））／（前記式（１）で表される構成単位（モル）＋前記式（２）で表される構成単位（モル）＋前記一般式（３）で表される構成単位（モル））×１００が、２８〜５２モル％である、請求項１から８のいずれかに記載のポリカーボネート樹脂組成物。
【請求項１０】
前記一般式（３）で表される構成単位が、
【化４】
2020162533.tif 000020
である、請求項１から９のいずれかに記載のポリカーボネート樹脂組成物。
【請求項１１】
ガラス転移温度（Tg）が、１４０℃〜２００℃である、請求項１から１０のいずれかに記載のポリカーボネート樹脂組成物。
【請求項１２】
屈折率（ｎＤ）が、１．５６５〜１．６００であり、且つアッベ数（ｖ）が、２６〜３２である、請求項１から１１のいずれかに記載のポリカーボネート樹脂組成物。
【請求項１３】
屈折率（ｎＤ）及びアッベ数（ｖ）が以下の関係式を満たす、請求項１から１２のいずれかに記載のポリカーボネート樹脂組成物。
−０．０１３０ｖ  ＋１．９４８０＜ｎＤ＜−０．０１３０ｖ  ＋１．９９００
【請求項１４】
重量平均分子量（Mw）が、１０,０００〜７０,０００である、請求項１から１３のいずれかに記載のポリカーボネート樹脂組成物。
【請求項１５】
請求項１から１４のいずれかに記載のポリカーボネート樹脂組成物を含む、光学レンズ。
【請求項１６】
厚みが０．０１〜３０ｍｍである、請求項１５に記載の光学レンズ。
【発明の詳細な説明】
【技術分野】
【０００１】
本発明は、バランスの良い屈折率とアッベ数を有するポリカーボネート樹脂組成物及びそれを用いた光学レンズに関する。
【背景技術】
【０００２】
ポリカーボネート樹脂（以下、「ＰＣ」と称することがある）は、２価フェノールを炭酸エステルにより連結させたポリマーであり、その中でも２，２−ビス（４−ヒドロキシフェニル）プロパン（通称、「ビスフェノールＡ」と言う）より得られるポリカーボネート樹脂は、透明性、耐熱性に優れ、また耐衝撃性等の機械特性に優れた性質を有することから多くの分野に用いられている。各種レンズ、光ディスク等の光学分野においては、その耐衝撃性、透明性、低吸水性等の特性が注目され、光学用途材料として重要な位置を占めている。【０００３】
特にレンズ分野において、熱可塑性樹脂であるＰＣはその生産性の良さから注目を浴びており、これまでプラスチックレンズの主流を占めてきたＣＲ−３９（ジエチレングリコールビスアリルカーボネート）に代表される熱硬化性樹脂の代替として、その需要が増大してきている。【０００４】
しかしながら、ビスフェノールＡにホスゲンやジフェニルカーボネート等のカーボネート前駆体物質を反応させて得られるポリカーボネート樹脂は、屈折率は高いがアッベ数が低いため、色収差の問題が出やすく、屈折率とアッベ数のバランスが悪いという欠点を有する。また光弾性定数が大きく、成形品の複屈折が大きくなってしまう欠点を有する。【０００５】
このようなポリカーボネート樹脂の欠点を解決するために、芳香族ジヒドロキシ化合物と脂肪族ジオールとの共重合ポリカーボネート樹脂がいくつか提案されている（特許文献１〜５）。これらの技術では、屈折率、アッベ数が未だ低かったり、光弾性定数が大きく、成形品の複屈折が大きくなったり、成形性、耐熱性等が不十分で満足する成形物が得られなかったり、着色する等の問題があった。
【先行技術文献】
【特許文献】
【０００６】
【特許文献１】特開平１−６６２３４号公報
【特許文献２】特開平１０−１２０７７７号公報
【特許文献３】特開平１１−２２８６８３号公報
【特許文献４】特開平１１−３４９６７６号公報
【特許文献５】特開２０００−６３５０６号公報
【発明の概要】
【発明が解決しようとする課題】
【０００７】
本発明は、上記従来における問題の少なくとも一つを解決することを課題とする。また、本発明は、バランスの良い屈折率とアッベ数を有するポリカーボネート樹脂組成物及びそれを用いた光学レンズを提供することを課題とする。更に、本発明は、耐熱性および成形サイクル性に優れたポリカーボネート樹脂組成物及びそれを用いた光学レンズを提供することを課題とする。
【課題を解決するための手段】
【０００８】
本発明者らは鋭意検討した結果、特定の構造を有するジオール化合物を組み合わせて使用することにより、上記課題の少なくとも一つを解決することができることを見出した。
即ち、本発明は、以下の通りである。
＜１＞  下記式（１）で表される構成単位、下記式（２）で表される構成単位、及び下記一般式（３）で表される構成単位を含むポリカーボネート樹脂組成物である。
【化１】
2020162533.tif 000003
【化２】
2020162533.tif 000004
【化３】
2020162533.tif 000005
（一般式（３）中、Ｒ１〜Ｒ４は、それぞれ独立して、水素原子、フッ素原子、塩素原子、臭素原子、ヨウ素原子、炭素数１〜６のアルキル基、または、酸素原子、窒素原子及びイオウ原子から選択されるヘテロ環原子を含んでいてもよい炭素数６〜２０のアリール基、炭素数２〜６のアルケニル基、炭素数１〜６のアルコキシ基、又は炭素数７〜１７のアラルキル基を表し、
ｐ、ｑ、ｒおよびｓは、それぞれ独立して０〜４の整数を表し、
ｉは１〜１０の整数を表し、ｉｉは０〜１０の整数を表す。）
＜２＞  前記酸化防止剤が、ポリカーボネート樹脂組成物中に０．５０質量％以下の量で含まれる、上記＜１＞に記載のポリカーボネート樹脂組成物である。
＜３＞  前記酸化防止剤が、ポリカーボネート樹脂組成物中に０．１０〜０．４０質量％の量で含まれる、上記＜１＞または＜２＞に記載のポリカーボネート樹脂組成物である。
＜４＞  前記酸化防止剤が、トリエチレングリコール−ビス［３−（３−ｔｅｒｔ−ブチル−５−メチル−４−ヒドロキシフェニル）プロピオネート］、１，６−ヘキサンジオール−ビス［３−（３，５−ジ−ｔｅｒｔ−ブチル−４−ヒドロキシフェニル）プロピオネート］、ペンタエリスリトール−テトラキス［３−（３，５−ジ−ｔｅｒｔ−ブチル−４−ヒドロキシフェニル）プロピオネート］、オクタデシル−３−（３，５−ジ−ｔｅｒｔ−ブチル−４−ヒドロキシフェニル）プロピオネート、１，３，５−トリメチル−２，４，６−トリス（３，５−ジ−ｔｅｒｔ−ブチル−４−ヒドロキシベンジル）ベンゼン、Ｎ，Ｎ−ヘキサメチレンビス（３，５−ジ−ｔｅｒｔ−ブチル−４−ヒドロキシ−ヒドロシンナマイド）、３，５−ジ−ｔｅｒｔ−ブチル−４−ヒドロキシ−ベンジルホスホネート−ジエチルエステル、トリス（３，５−ジ−ｔｅｒｔ−ブチル−４−ヒドロキシベンジル）イソシアヌレート及び３，９−ビス｛１，１−ジメチル−２−［β−（３−ｔｅｒｔ−ブチル−４−ヒドロキシ−５−メチルフェニル）プロピオニルオキシ］エチル｝−２，４，８，１０−テトラオキサスピロ（５，５）ウンデカンからなる群より選択される、上記＜１＞から＜３＞のいずれかに記載のポリカーボネート樹脂組成物である。
＜５＞  前記ポリカーボネート樹脂組成物に含まれるポリカーボネート樹脂中のフェノール含量が、０．１〜３０００ｐｐｍである、上記＜１＞から＜４＞のいずれかに記載のポリカーボネート樹脂組成物である。
＜６＞  前記ポリカーボネート樹脂組成物に含まれるポリカーボネート樹脂中の炭酸ジエステル含量が、０．１〜１０００ｐｐｍである、上記＜１＞から＜５＞のいずれかに記載のポリカーボネート樹脂組成物である。
＜７＞  （前記式（１）で表される構成単位（モル））／（前記式（１）で表される構成単位（モル）＋前記式（２）で表される構成単位（モル）＋前記一般式（３）で表される構成単位（モル））×１００が、８〜３２モル％である、上記＜１＞から＜６＞のいずれかに記載のポリカーボネート樹脂組成物である。
＜８＞  （前記式（２）で表される構成単位（モル））／（前記式（１）で表される構成単位（モル）＋前記式（２）で表される構成単位（モル）＋前記一般式（３）で表される構成単位（モル））×１００が、２８〜５２モル％である、上記＜１＞から＜７＞のいずれかに記載のポリカーボネート樹脂組成物である。
＜９＞  （前記一般式（３）で表される構成単位（モル））／（前記式（１）で表される構成単位（モル）＋前記式（２）で表される構成単位（モル）＋前記一般式（３）で表される構成単位（モル））×１００が、２８〜５２モル％である、上記＜１＞から＜８＞のいずれかに記載のポリカーボネート樹脂組成物である。
＜１０＞  前記一般式（３）で表される構成単位が、
【化４】
2020162533.tif 000006
である、上記＜１＞から＜９＞のいずれかに記載のポリカーボネート樹脂組成物である。
＜１１＞  ガラス転移温度（Tg）が、１４０℃〜２００℃である、上記＜１＞から＜１０＞のいずれかに記載のポリカーボネート樹脂組成物である。
＜１２＞  屈折率（ｎＤ）が、１．５６５〜１．６００であり、且つアッベ数（ｖ）が、２６〜３２である、上記＜１＞から＜１１＞のいずれかに記載のポリカーボネート樹脂組成物である。
＜１３＞  屈折率（ｎＤ）及びアッベ数（ｖ）が以下の関係式を満たす、上記＜１＞から＜１２＞のいずれかに記載のポリカーボネート樹脂組成物である。
−０．０１３０ｖ  ＋１．９４８０＜ｎＤ＜−０．０１３０ｖ  ＋１．９９００
＜１４＞  重量平均分子量（Mw）が、１０,０００〜７０,０００である、上記＜１＞から＜１３＞のいずれかに記載のポリカーボネート樹脂組成物である。
＜１５＞  上記＜１＞から＜１４＞のいずれかに記載のポリカーボネート樹脂組成物を含む、光学レンズである。
＜１６＞  厚みが０．０１〜３０ｍｍである、上記＜１５＞に記載の光学レンズである。
【発明の効果】
【０００９】
本発明により、バランスの良い屈折率とアッベ数を有するポリカーボネート樹脂組成物が得られ、特に特定の共重合比において、耐熱性および成形サイクル性の良いポリカーボネート樹脂組成物が得られる。本発明のポリカーボネート樹脂組成物は、光学レンズに最適である。
【図面の簡単な説明】
【００１０】
【図１】図１は、実施例及び比較例で得られたポリカーボネート樹脂組成物におけるアッベ数と屈折率の関係を示すグラフである。
【発明を実施するための形態】
【００１１】
以下、本発明について詳細に説明する。
＜ポリカーボネート樹脂組成物＞
本発明のポリカーボネート樹脂組成物は、上記式（１）で表される構成単位、上記式（２）で表される構成単位、及び上記一般式（３）で表される構成単位を含むポリカーボネート樹脂を少なくとも含む。これらの構成単位は、それぞれ下記式（１’）で表されるジオール化合物、下記式（２’）で表されるジオール化合物、及び下記一般式（３’）で表されるジオール化合物に由来するものである。
【００１２】
【化５】
2020162533.tif 000007
ここで、上記式（１’）で表されるジオール化合物は、ＳＰＧ（スピログリコール：3,9-ビス(1,1-ジメチル-2-ヒドロキシエチル)-2,4,8,10-テトラオキサスピロ[5.5]ウンデカン）と呼ばれるジオール化合物であり、本発明では市販品を用いても合成した物を用いてもよい。
【００１３】
【化６】
2020162533.tif 000008
ここで、上記式（２’）で表されるジオール化合物は、Ｂｉｓ−ＴＭＣ（1,1−ビス（４−ヒドロキシフェニル）−3,3,5−トリメチルシクロヘキサン）と呼ばれるジオール化合物であり、本発明では市販品を用いても合成した物を用いてもよい。
【００１４】
【化７】
2020162533.tif 000009
一般式（３’）中、Ｒ１〜Ｒ４は、それぞれ独立して、水素原子、フッ素原子、塩素原子、臭素原子、ヨウ素原子、炭素数１〜６のアルキル基、または、酸素原子、窒素原子及びイオウ原子から選択されるヘテロ環原子を含んでいてもよい炭素数６〜２０のアリール基、炭素数２〜６のアルケニル基、炭素数１〜６のアルコキシ基、又は炭素数７〜１７のアラルキル基を表す。好ましくは、Ｒ１及びＲ２は、それぞれ独立して、水素原子、メチル基、エチル基、又はフェニル基を表し、Ｒ３及びＲ４は、それぞれ独立して、水素原子、又はフェニル基を表す。
ｐ、ｑ、ｒおよびｓは、それぞれ独立して０〜４の整数を表し、好ましくは、ｐおよびｑは１を表し、ｒおよびｓは０を表す。
ｉは１〜１０の整数を表し、好ましくは１〜４の整数を表し、より好ましくは２を表す。
ｉｉは０〜１０の整数を表し、好ましくは１〜３の整数を表し、より好ましくは１を表す。
【００１５】
本発明の一実施形態において、前記一般式（３）で表される構成単位は、
【化８】
2020162533.tif 000010
であることが、光学レンズとして使用した場合、屈折率とアッベ数のバランスが良いため好ましい。
【００１６】
上記の構成単位は、それぞれ下記構造式で表されるＢＰＥＦ（9,9-ビス[4-(2-ヒドロキシエトキシ)フェニル]フルオレン）および下記構造式で表されるＢＰＰＥＦ（9,9-ビス［4-(2-ヒドロキシエトキシ)-3-フェニルフェニル］フルオレン）に由来するものであり、本発明では市販品を用いても合成した物を用いてもよい。
【化９】
2020162533.tif 000011
【００１７】
本発明の一実施形態において、前記式（１）で表される構成単位の割合に関し、（前記式（１）で表される構成単位（モル））／（前記式（１）で表される構成単位（モル）＋前記式（２）で表される構成単位（モル）＋前記一般式（３）で表される構成単位（モル））×１００は、８〜３２モル％が好ましく、１０〜３０モル％がより好ましく、１５〜２５モル％が特に好ましい。
また、前記式（２）で表される構成単位の割合に関し、（前記式（２）で表される構成単位（モル））／（前記式（１）で表される構成単位（モル）＋前記式（２）で表される構成単位（モル）＋前記一般式（３）で表される構成単位（モル））×１００は、２８〜５２モル％が好ましく、３０〜４８モル％がより好ましく、３３〜４２モル％が特に好ましい。
更に、前記一般式（３）で表される構成単位の割合に関し、（前記一般式（３）で表される構成単位（モル））／（前記式（１）で表される構成単位（モル）＋前記式（２）で表される構成単位（モル）＋前記一般式（３）で表される構成単位（モル））×１００は、２８〜５２モル％が好ましく、３２〜５０モル％がより好ましく、３８〜４８モル％が特に好ましい。
上記のような共重合比にすることによって、耐熱性および成形サイクル性の良いポリカーボネート樹脂組成物を得ることができる。
【００１８】
本発明のポリカーボネート樹脂組成物に用いられるポリカーボネート樹脂は、モノマーとして、上記式（１’）で表されるジオール化合物、上記式（２’）で表されるジオール化合物、及び上記一般式（３’）で表されるジオール化合物を用いて作製される三元系樹脂であってもよいし、これらのジオール化合物以外の他のジオール化合物を含んでもよい。このような他のジオール化合物としては、例えば、
【化１０】
2020162533.tif 000012
４，４’−ビフェニルジオール、ビス（４−ヒドロキシフェニル）メタン、ビス（２−ヒドロキシフェニル）メタン、２，４’−ジヒドロキシジフェニルメタン、ビス（４−ヒドロキシフェニル）エーテル、ビス（４−ヒドロキシフェニル）スルホン、２，４’−ジヒドロキシジフェニルスルホン、ビス（２−ヒドロキシフェニル）スルホン、ビス（４−ヒドロキシ−３−メチルフェニル）スルホン、ビス（４−ヒドロキシフェニル）スルホキシド、ビス（４−ヒドロキシフェニル）スルファイド、ビス（４−ヒドロキシフェニル）ケトン、１，１−ビス（４−ヒドロキシフェニル）エタン、１，１−ビス（４−ヒドロキシフェニル）−１−フェニルエタン、ビス（４−ヒドロキシフェニル）ジフェニルメタン、２，２−ビス（４−ヒドロキシフェニル）プロパン、２，２−ビス（４−ヒドロキシ−３−メチルフェニル）プロパン、１，１−ビス（４−ヒドロキシ−３−メチルフェニル）エタン、ビス（４−ヒドロキシ−３−メチルフェニル）メタン、２，２−ビス（４−ヒドロキシ−３−ｔ−ブチルフェニル）プロパン、２，２−ビス（４−ヒドロキシフェニル）ブタン、１，１−ビス（４−ヒドロキシフェニル）シクロヘキサン、１，１−ビス（４−ヒドロキシ−３−メチルフェニル）シクロヘキサン、１，１−ビス（４−ヒドロキシフェニル）シクロウンデカン、１，１−ビス（４−ヒドロキシフェニル）シクロドデカン、２，２−ビス（４−ヒドロキシ−３−アリルフェニル）プロパン、３，３，５−トリメチル−１，１−ビス（４−ヒドロキシフェニル）シクロヘキサン、α，ω−ビス［３−（ｏ−ヒドロキシフェニル）プロピル］ポリジメチルジフェニルランダム共重合シロキサン、α，ω−ビス［３−（ｏ−ヒドロキシフェニル）プロピル］ポリジメチルシロキサン、４，４’−［１，４−フェニレンビス（１−メチルエチリデン）］ビスフェノール、４，４’−［１，３−フェニレンビス（１−メチルエチリデン）］ビスフェノール、１，３−アダマンタンジオール、２，２−ビス（４−ヒドロキシフェニル）ブタン、１，１−ビス（４−ヒドロキシフェニル）−２−エチルヘキサン、１，１−ビス（４−ヒドロキシフェニル）−２−メチルプロパン、２，２−ビス（４−ヒドロキシフェニル）−４−メチルペンタン、１，１−ビス（４−ヒドロキシフェニル）デカン、１，３−ビス（４−ヒドロキシフェニル）−５，７−ジメチルアダマンタン、２，２−ビス（４−（２−ヒドロキシエトキシ）フェニル）プロパン、４、４−ビス（２−ヒドロキシエトキシ）ビフェニル、２，２’−（１，４−フェニレン）ビス（エタン−１−オール）、２，２’−（１，４−フェニレン）ビス（メタン−１−オール）、２，２’−（１，４フェニレンビス（オキシ））ビス（エタン−１−オール）、１，１−ビス（４−ヒドロキシフェニル）シクロドデカン、１，１−ビス（４−ヒドロキシ−３−メチルフェニル）シクロドデカン、１，１−ビス（４−ヒドロキシ−３−フェニルフェニル）シクロドデカン、１，１−ビス（４−ヒドロキシ−３−ｔ−ブチルフェニル）シクロドデカン、１，１−ビス（４−ヒドロキシ−３−ｓｅｃ−ブチルフェニル）シクロドデカン、１，１−ビス（４−ヒドロキシ−３−アリルフェニル）シクロ���デカン、１，１−ビス（４−ヒドロキシ−３，５−ジメチルフェニル）シクロドデカン、１，１−ビス（４−ヒドロキシ−３−フルオロフェニル）シクロドデカン、１，１−ビス（４−ヒドロキシ−３−クロロフェニル）シクロドデカン、１，１−ビス（４−ヒドロキシ−３−ブロモフェニル）シクロドデカン、７−エチル−１，１−ビス（４−ヒドロキシフェニル）シクロドデカン、５，６−ジメチル−１，１−ビス（４−ヒドロキシフェニル）シクロドデカン、ペンタシクロペンタデカンジメタノール、１，４−シクロヘキサンジメタノール、１，３−アダマンタンジメタノール、デカリン−２，６−ジメタノール、トリシクロデカン、ジメタノールフルオレングリコール、フルオレンジエタノール、イソソルビドなどが挙げられるが、これらに限定されない。上記他のジオール化合物は、好ましくは、２，２−ビス（４−ヒドロキシフェニル）プロパンである。上記他のジオール化合物の添加量は、本発明の効果を損なわない範囲で適宜調整することができる。
【００１９】
本発明の一実施形態において、ポリカーボネート樹脂組成物は、ランダム共重合構造、ブロック共重合構造、及び交互共重合構造のいずれを含んでもよい。
【００２０】
本発明の一実施形態において、ポリカーボネート樹脂組成物のポリスチレン換算重量平均分子量（Ｍｗ）は、好ましくは１０，０００〜７０，０００であってよい。ポリカーボネート樹脂組成物のポリスチレン換算重量平均分子量（Ｍｗ）は、より好ましくは、２０，０００〜５０，０００であり、特に好ましくは３０，０００〜４５，０００である。ポリカーボネート樹脂組成物のポリスチレン換算重量平均分子量（Ｍｗ）が上記範囲内であれば、成形体が脆くなることを防ぐことができ、溶融粘度が過度に高くならないようにして製造後の樹脂の取り出しを容易にし、更には流動性を改善し溶融状態で射出成形することを容易にすることができる。
【００２１】
本発明の別の実施形態において、ポリカーボネート樹脂脂組成物は、上記ポリカーボネート樹脂に、他の樹脂をブレンドして、光学レンズの製造に供することができる。他の樹脂としては、例えば、ポリエステルカーボネート、ポリアミド、ポリアセタール、変性ポリフェニレンエーテル、ポリエステル（例えば、ポリエチレンテレフタレート、ポリブチレンテレフタレート）等が挙げられるが、これらに限定されない。
【００２２】
（その他の成分）
本発明の一実施形態において、ポリカーボネート樹脂組成物は、添加剤として酸化防止剤および離型剤を含むことができる。
【００２３】
酸化防止剤としては、トリエチレングリコール−ビス［３−（３−ｔｅｒｔ−ブチル−５−メチル−４−ヒドロキシフェニル）プロピオネート］、１，６−ヘキサンジオール−ビス［３−（３，５−ジ−ｔｅｒｔ−ブチル−４−ヒドロキシフェニル）プロピオネート］、ペンタエリスリトール−テトラキス［３−（３，５−ジ−ｔｅｒｔ−ブチル−４−ヒドロキシフェニル）プロピオネート］、オクタデシル−３−（３，５−ジ−ｔｅｒｔ−ブチル−４−ヒドロキシフェニル）プロピオネート、１，３，５−トリメチル−２，４，６−トリス（３，５−ジ−ｔｅｒｔ−ブチル−４−ヒドロキシベンジル）ベンゼン、Ｎ，Ｎ−ヘキサメチレンビス（３，５−ジ−ｔｅｒｔ−ブチル−４−ヒドロキシ−ヒドロシンナマイド）、３，５−ジ−ｔｅｒｔ−ブチル−４−ヒドロキシ−ベンジルホスホネート−ジエチルエステル、トリス（３，５−ジ−ｔｅｒｔ−ブチル−４−ヒドロキシベンジル）イソシアヌレート及び３，９−ビス｛１，１−ジメチル−２−［β−（３−ｔｅｒｔ−ブチル−４−ヒドロキシ−５−メチルフェニル）プロピオニルオキシ］エチル｝−２，４，８，１０−テトラオキサスピロ（５，５）ウンデカンなどが挙げられる。
【００２４】
前記酸化防止剤の含有量は、ポリカーボネート樹脂組成物中に０．５０質量％以下であることが好ましく、０．０５〜０．４０質量％であることがより好ましく、０．０５〜０．２０質量％あるいは０．１０〜０．４０質量％であることが更に好ましく、０．２０〜０．４０質量％であることが特に好ましい。
【００２５】
離型剤としては、その９０重量％以上がアルコールと脂肪酸とのエステルからなるものが好ましい。アルコールと脂肪酸とのエステルとしては、具体的には一価アルコールと脂肪酸とのエステルや、多価アルコールと脂肪酸との部分エステルあるいは全エステルが挙げられる。上記一価アルコールと脂肪酸とのエステルとしては、炭素原子数１〜２０の一価アルコールと炭素原子数１０〜３０の飽和脂肪酸とのエステルが好ましい。また、多価アルコールと脂肪酸との部分エステルあるいは全エステルとしては、炭素原子数１〜２５の多価アルコールと炭素原子数１０〜３０の飽和脂肪酸との部分エステル又は全エステルが好ましい。
【００２６】
具体的に、一価アルコールと飽和脂肪酸とのエステルとしては、ステアリルステアレート、パルミチルパルミテート、ブチルステアレート、メチルラウレート、イソプロピルパルミテート等が挙げられる。多価アルコールと飽和脂肪酸との部分エステル又は全エステルとしては、ステアリン酸モノグリセリド、ステアリン酸モノグリセリド、ステアリン酸ジグリセリド、ステアリン酸トリグリセリド、ステアリン酸モノソルビテート、ベヘニン酸モノグリセリド、カプリン酸モノグリセリド、ラウリン酸モノグリセリド、ペンタエリスリトールモノステアレート、ペンタエリスリトールテトラステアレート、ペンタエリスリトールテトラペラルゴネート、プロピレングリコールモノステアレート、ビフェニルビフェネ−ト、ソルビタンモノステアレート、２−エチルヘキシルステアレート、ジペンタエリスリトールヘキサステアレート等のジペンタエリスルトールの全エステル又は部分エステル等が挙げられる。
【００２７】
前記離型剤の含有量は、ポリカーボネート樹脂組成物中に０．５０質量％以下であることが好ましく、０．０１〜０．１０質量％であることがより好ましく、０．０２〜０．０５質量％であることが更に好ましく、０．０３〜０．０５質量％であることが特に好ましい。
【００２８】
さらに本発明のポリカーボネート樹脂組成物には、その他の添加剤として、加工安定剤、紫外線吸収剤、流動性改質剤、結晶核剤、強化剤、染料、帯電防止剤、ブルーイング剤、抗菌剤等を添加してもよい。
【００２９】
（不純物）
本発明におけるポリカーボネート樹脂には、製造時に生成するフェノールや、反応せずに残存したモノマーであるジオールや炭酸ジエステルが不純物として存在していてもよい。ポリカーボネート樹脂中のフェノール含量は、０．１〜３０００ｐｐｍであることが好ましく、０．１〜２０００ｐｐｍであることがより好ましく、１〜１０００ｐｐｍ、１〜８００ｐｐｍ、１〜５００ｐｐｍ、または１〜３００ｐｐｍであることが特に好ましい。ポリカーボネート樹脂中のジオール含量は、０．１〜５０００ｐｐｍであることが好ましく、１〜３０００ｐｐｍであることがより好ましく、１〜１０００ｐｐｍであることが更により好ましく、１〜５００ｐｐｍであることが特に好ましい。また、ポリカーボネート樹脂中の炭酸ジエステル含量は、０．１〜１０００ｐｐｍであることが好ましく、０．１〜５００ｐｐｍであることがより好ましく、１〜１００ｐｐｍであることが特に好ましい。ポリカーボネート樹脂中に含まれるフェノールおよび炭酸ジエステルの量を調節することにより、目的に応じた物性を有する樹脂を得ることができる。フェノールおよび炭酸ジエステルの含量の調節は、重縮合の条件や装置を変更することにより適宜行うことができる。また、重縮合後の押出工程の条件によっても調節可能である。
【００３０】
フェノールまたは炭酸ジエステルの含量が上記範囲を上回ると、得られる樹脂成形体の強度が落ちたり、臭気が発生したりする等の問題が生じ得る。一方、フェノールまたは炭酸ジエステルの含量が上記範囲を下回ると、樹脂溶融時の可塑性が低下する虞がある。
【００３１】
＜ポリカーボネート樹脂組成物の製造方法＞
本発明の一実施形態において、ポリカーボネート樹脂は、ＷＯ２０１８／０１６５１６に記載の方法に従って製造することができる。具体的には、前記式（１’）で表されるジオール化合物、前記式（２’）で表されるジオール化合物、及び前記一般式（３’）で表されるジオール化合物と、炭酸ジエステルなどのカーボネート前駆物質とを、塩基性化合物触媒及び／又はエステル交換触媒の存在下または触媒の非存在下において、加熱下で、さらに常圧又は減圧下で、溶融重縮合法により反応させて製造することができる。本発明のポリカーボネート樹脂組成物の製造方法は、上記の製造方法に限定されない。
【００３２】
＜ポリカーボネート樹脂組成物の物性＞
（Ａ）屈折率（ｎＤ）
本発明の一実施形態において、ポリカーボネート樹脂組成物は、波長５８７．６ｎｍ、２３℃における屈折率が１．５６５〜１．６００であることが好ましく、１．５８５〜１．６００であることがより好ましく、１．５８５〜１．５９０であることが特に好ましい。本発明のポリカーボネート樹脂組成物は、屈折率が高く、光学レンズ材料として適している。屈折率は、ＪＩＳ−Ｋ−７１４２：２０１４に準拠して、アッベ屈折計を用いて測定することができる。
【００３３】
（Ｂ）アッベ数（ν）
本発明の一実施形態において、ポリカーボネート樹脂組成物は、２３℃におけるアッベ数が２６〜３２であることが好ましく、２７〜３１であることがより好ましく、２８〜３０であることが特に好ましい。アッベ数は、アッベ屈折計を用いて測定し、後述する実施例に記載された方法によって算出することができる。
本発明の一実施形態において、ポリカーボネート樹脂組成物における屈折率（ｎＤ）及びアッベ数（ｖ）が以下の関係式を満たすことが好ましい。
−０．０１３０ｖ  ＋１．９４８０＜ｎＤ＜−０．０１３０ｖ  ＋１．９９００
より好ましくは、屈折率（ｎＤ）及びアッベ数（ｖ）が以下の関係式を満たすことである。
−０．０１３０ｖ  ＋１．９４８０＜ｎＤ＜−０．００６５ｖ  ＋１．７７８５
このような関係式を満たすことにより、バランスの良い屈折率とアッベ数の関係となり好ましい。
【００３４】
（Ｃ）ガラス転移温度（Ｔｇ）
本発明の一実施形態において、ポリカーボネート樹脂組成物のガラス転移温度（Ｔｇ）は、好ましくは１４０〜２００℃であり、より好ましくは１４５〜１６０℃であり、特に好ましくは１５０〜１６０℃である。ポリカーボネート樹脂組成物のガラス転移温度（Ｔｇ）が上記の範囲内であれば、射出成形するのに好都合である。Ｔｇが１４０℃より低いと、使用温度範囲が狭くなるため好ましくない。また２００℃を越えると、樹脂の溶融温度が高くなり、樹脂の分解や着色が発生しやすくなるため好ましくない。樹脂のガラス転移温度が高すぎると、汎用の金型温調機では、金型温度と樹脂ガラス転移温度の差が大きくなってしまう。そのため、製品に厳密な面精度が求められる用途においては、ガラス転移温度が高すぎる樹脂の使用は難しく、好ましくない。
【００３５】
（Ｄ）その他の特性
本発明のポリカーボネート樹脂組成物は、高い耐湿熱性を有する。耐湿熱性は、ポリカーボネート樹脂組成物を用いて得られる光学成形体に対して、「ＰＣＴ試験」（プレッシャークッカー試験）を行い、試験後の光学成形体の全光線透過率を測定することで評価することができる。ＰＣＴ試験は、下記実施例に記載された方法により得られた直径５０ｍｍ、厚さ３ｍｍの射出成形物を、１２０℃、０．２Ｍｐａ、１００％ＲＨ、２０時間の条件で保持することで行うことができる。本発明のポリカーボネート樹脂組成物は、ＰＣＴ試験後の全光線透過率が６０％以上であることが好ましく、７０％以上であることがより好ましく、７５％以上であることが更により好ましく、８０％以上であることが特に好ましい。全光線透過率が６０％以上であれば、従来のポリカーボネート樹脂に対して高い耐湿熱性を有すると言える。なお、全光線透過率は、下記実施例に記載された方法により測定することができる。
【００３６】
本発明のポリカーボネート樹脂組成物のｂ値は、好ましくは５以下である。ｂ値が小さいほど黄色味が弱いことを示し、色相が良好となる。なお、ｂ値は、下記実施例に記載された方法により測定することができる。
【００３７】
本発明のポリカーボネート樹脂組成物に含まれる残存フェノール量は、５００ｐｐｍ以下であることが好ましく、３００ｐｐｍ以下であることがより好ましく、１５０ｐｐｍ以下であることが更に好ましく、５０ｐｐｍ以下であることが特に好ましい。なお、残存フェノールは、多少含まれることで、熱可塑性が増す、抗菌作用をもたらすといったメリットがあると考えられる。
【００３８】
本発明のポリカーボネート樹脂組成物に含まれる残存ジフェニルカーボネート（ＤＰＣ）量は、２００ｐｐｍ以下であることが好ましく、１５０ｐｐｍ以下であることがより好ましく、１００ｐｐｍ以下であることが更に好ましく、５０ｐｐｍ以下であることが特に好ましい。なお、残存ジフェニルカーボネート（ＤＰＣ）は、多少含まれることで、溶融成形時の加水分解を防止できるメリットがあると考えられる。
【００３９】
＜光学レンズ＞
本発明の光学レンズは、上述した本発明のポリカーボネート樹脂組成物を射出成形機あるいは射出圧縮成形機によりレンズ形状に射出成形することによって得ることができる。本発明の一実施形態において、光学レンズは、ＷＯ２０１８／０１６５１６に記載の方法に従って製造することができる。射出成形の成形条件は特に限定されないが、成形温度は好ましくは１８０〜３００℃、より好ましくは１８０〜２９０℃である。また、射出圧力は好ましくは５０〜１７００ｋｇ／ｃｍ２である。
【００４０】
光学レンズへの異物の混入を極力避けるため、成形環境も当然低ダスト環境でなければならず、クラス１０００以下であることが好ましく、より好ましくはクラス１００以下である。
【００４１】
本発明の光学レンズは、必要に応じて非球面レンズの形で用いることが好適に実施される。非球面レンズは、１枚のレンズで球面収差を実質的にゼロとすることが可能であるため、複数の球面レンズの組み合わせで球面収差を取り除く必要がなく、軽量化および生産コストの低減化が可能になる。従って、非球面レンズは、光学レンズの中でも特にカメラレンズとして有用である。非球面レンズの非点収差は０〜１５ｍλであることが好ましく、より好ましくは０〜１０ｍλである。
【００４２】
本発明の光学レンズの厚みは、用途に応じて広範囲に設定可能であり特に制限はないが、好ましくは０．０１〜３０ｍｍ、より好ましくは０．１〜１５ｍｍである。本発明の光学レンズの表面には、必要に応じ、反射防止層あるいはハードコート層といったコート層が設けられていてもよい。反射防止層は、単層であっても多層であってもよく、有機物であっても無機物であっても構わないが、無機物であることが好ましい。具体的には、酸化ケイ素、酸化アルミニウム、酸化ジルコニウム、酸化チタニウム、酸化セリウム、酸化マグネシウム、フッ化マグネシウム等の酸化物あるいはフッ化物が例示される。これらのうちでより好ましいものは酸化ケイ素、酸化ジルコニウムであり、更に好ましいものは酸化ケイ素と酸化ジルコニウムの組み合わせである。また、反射防止層に関しては、単層／多層の組み合わせ、またそれらの成分、厚みの組み合わせ等について特に限定はされないが、好ましくは２層構成又は３層構成、特に好ましくは３層構成である。また、該反射防止層全体として、光学レンズの厚みの０．０００１７〜３．３％、具体的には０．０５〜３μｍ、特に好ましくは１〜２μｍとなる厚みで形成するのがよい。
【実施例】
【００４３】
以下、実施例を用いて本発明を説明するが、本発明はこれらの実施例によって何ら限定されるものではない。【００４４】
＜屈折率（ｎＤ）＞
下記で得られたポリカーボネート樹脂からなる厚さ０．１ｍｍフィルムについて、アッベ屈折計を用い、ＪＩＳ−Ｋ−７１４２：２０１４の方法で波長５８７．６ｎｍ、２３℃における屈折率（ｎＤ）を測定した。０．１ｍｍフィルムはプレス成形により得た。【００４５】
＜アッベ数（ν）＞
下記で得られたポリカーボネート樹脂からなる厚さ０．１ｍｍフィルムについて、アッベ屈折計を用い、２３℃下での波長４８６ｎｍ、５８７．６ｎｍ及び６５６ｎｍの屈折率を測定し、さらに下記式を用いてアッベ数（ν）を算出した。０．１ｍｍフィルムはプレス成形により得た。
ν＝（ｎＤ−１）／（ｎＦ−ｎＣ）
ｎＤ：波長５８７．６ｎｍでの屈折率
ｎＣ：波長６５６ｎｍでの屈折率
ｎＦ：波長４８６ｎｍでの屈折率【００４６】
＜ガラス転移温度（Ｔｇ）＞
示差熱走査熱量計（ＤＳＣ）によりガラス転移温度（Ｔｇ）を測定した。特定条件は以下の通りである。
装置：株式会社日立ハイテクサイエンスＤＳＣ７０００Ｘ
サンプル量：５ｍｇ
雰囲気：窒素ガス雰囲気下
昇温条件：１０℃／分【００４７】
＜重量平均分子量（Ｍｗ）＞
予め作成した標準ポリスチレンの検量線からポリスチレン換算重量平均分子量（Ｍｗ）を求めた。即ち、分子量既知（分子量分布＝１）の標準ポリスチレン（東ソー株式会社製、“PStQuick MP-M”）を用いて検量線を作成し、測定した標準ポリスチレンから各ピークの溶出時間と分子量値をプロットし、３次式による近似を行い、較正曲線とした。Ｍｗは、以下の計算式より求めた。
Ｍｗ＝Σ（Ｗｉ×Ｍｉ）÷Σ（Ｗｉ）
ここで、ｉは分子量Ｍを分割した際のｉ番目の分割点、Ｗｉはｉ番目の重量、Ｍｉはｉ番目の分子量を表す。また分子量Ｍとは、較正曲線の同溶出時間でのポリスチレン分子量値を表す。ＧＰＣ装置として、東ソー株式会社製、ＨＬＣ−８３２０ＧＰＣを用い、ガードカラムとして、TSKguardcolumn SuperMPHZ-Mを１本、分析カラムとしてTSKgel SuperMultiporeHZ-Mを３本直列に連結したものを用いた。その他の条件は以下の通りである。
溶媒：ＨＰＬＣグレードテトラヒドロフラン
注入量：１０μＬ
試料濃度：０．２ｗ／ｖ％  ＨＰＬＣグレードクロロホルム溶液
溶媒流速：０．３５ｍｌ／ｍｉｎ
測定温度：４０℃
検出器：ＲＩ【００４８】
＜耐熱性試験＞
下記で得られたポリカーボネート樹脂を１２０℃で４時間真空乾燥した後、射出成型機（FANUC ROBOSHOT α-S30iA）によりシリンダー温度２７０℃、金型温度Ｔｇ−１０℃にて射出成形しプレートを得、引き続き、該プレートをＴｇ−２０℃で４時間加熱し、２５℃で２４時間静置した後、直径５０．００ｍｍ、厚さ３ｍｍの円盤状プレート試験片を得た。該円盤状プレート試験片をAir下、１２５℃で１０００時間静置した試験片の直径を測定した。以下の基準により耐熱性を評価した。
耐熱性Ａ：円盤状プレートの直径49.9mm以上50.00mm以下
耐熱性Ｂ：円盤状プレートの直径49.8mm以上49.9mm未満
耐熱性Ｃ：円盤状プレートの直径49.8mm未満【００４９】
＜成形サイクル性試験＞
下記で得られたポリカーボネート樹脂を１２０℃で４時間真空乾燥した後、射出成型機（FANUC ROBOSHOT α-S30iA）によりシリンダー温度２７０℃、金型温度Ｔｇ−１０℃で射出成形を行った。成形サイクルと得られた成形品の割れや金型への張り付きを目視にて確認した。以下の基準により成形サイクル性を評価した。
成形サイクル性Ａ：成形サイクル20秒可能。成形品の割れや金型への張り付きが発生しない。
成形サイクル性Ｂ：成形サイクル20秒では成形時に成形品の割れや金型への張り付きが発生する。成形サイクル30秒可能。
成形サイクル性Ｃ：成形サイクル20秒では成形不可。成形サイクル30秒でも成形時に成形品の割れや金型への張り付きが発生する。【００５０】
＜ポリカーボネート樹脂中のフェノール（ＰｈＯＨ）、ジフェニルカーボネート（ＤＰＣ）量の測定＞
下記で得られたポリカーボネート樹脂０．５ｇをテトラヒドロフラン（ＴＨＦ）５０ｍＬに溶解し、試料溶液とした。フェノール、ジフェニルカーボネートの標品として、市販のフェノール、ジフェニルカーボネートを各々蒸留して得られた純品より、フェノール、ジフェニルカーボネートの検量線を作成し、試料溶液２μＬをＬＣ-ＭＳにより以下の測定条件で定量した。なお、この測定条件での検出限界値は０．０１ｐｐｍ（質量比）である。
ＬＣ-ＭＳ測定条件：
測定装置（ＬＣ部分）：Agilent Infinity 1260 LC System
カラム：ZORBAX Eclipse XDB-18、およびガードカートリッジ
移動相：
Ａ: ０．０１ｍｏｌ／Ｌ−酢酸アンモニウム水溶液
Ｂ：０．０１ｍｏｌ／Ｌ−酢酸アンモニウムのメタノール溶液
Ｃ：ＴＨＦ
移動相のグラジエントプログラム：
下記表１に示すように、上記Ａ〜Ｃの混合物を移動相として使用し、移動相の組成を時間（分）欄に示す時間が経過したときに切り替えつつ、３０分間カラムに移動相を流した。
【表１】
2020162533.tif 000013
流速：０．３ｍＬ／分
カラム温度：４５℃
検出器:ＵＶ（２２５ｎｍ）
測定装置（ＭＳ部分）：Agilent 6120 single quad LCMS System
イオン化ソース：ESI
極性：Positive（ＤＰＣ）＆Negative（ＰｈＯＨ）
フラグメンタ：７０Ｖ
ドライガス：１０Ｌ／分、３５０℃
ネブライザ：５０ｐｓｉ
キャピラリ電圧：３０００Ｖ(Positive)、２５００Ｖ(Negative)
測定イオン：
【表２】
2020162533.tif 000014
試料注入量：２μＬ【００５１】
＜ＰＣＴ試験後の全光線透過率＞
下記で得られたポリカーボネート樹脂を１２０℃で４時間真空乾燥した後、射出成型機（FANUC ROBOSHOT α-S30iA）によりシリンダー温度２７０℃、金型温度Ｔｇ−１０℃にて射出成形し、直径５０ｍｍ、厚さ３ｍｍの円盤状試験プレート片を得た。ＰＣＴ試験は、得られた直径５０ｍｍ、厚さ３ｍｍのプレート片を、１２０℃、０．２Ｍｐａ、１００％ＲＨ、２０時間の条件で保持することで行った。このＰＣＴ試験後の全光線透過率は、旧ＪＩＳ Ｋ７１０５に準じ濁度計（ＭＯＤＥＬ １００１ＤＰ、日本電色工業社製）により測定した。【００５２】
＜ｂ値＞
下記で得られたポリカーボネート樹脂を１２０℃で４時間真空乾燥した後、射出成型機（FANUC ROBOSHOT α-S30iA）によりシリンダー温度２７０℃、金型温度Ｔｇ−１０℃にて射出成形し、直径５０ｍｍ、厚さ３ｍｍの円盤状試験プレート片を得た。得られたプレート片を用いて、旧ＪＩＳ Ｋ７１０５に準じ日本電色工業（株）製  ＳＥ２０００型分光式色差計を用いてｂ値を測定した。ｂ値が小さいほど黄色味が弱いことを示し、色相が良好となる。【００５３】
（実施例１）
原料として、下記構造式で表されるＳＰＧ（スピログリコール：3,9-ビス(1,1-ジメチル-2-ヒドロキシエチル)-2,4,8,10-テトラオキサスピロ[5.5]ウンデカン）０．３０ｍｏｌ、下記構造式で表されるＢｉｓ−ＴＭＣ（1,1−ビス（４−ヒドロキシフェニル）−3,3,5−トリメチルシクロヘキサン）０．４１ｍｏｌ、下記構造式で表されるＢＰＥＦ（9,9-ビス[4-(2-ヒドロキシエトキシ)フェニル]フルオレン）０．２９ｍｏｌ、ＤＰＣ（ジフェニルカーボネート）１．１５ｍｏｌ、および炭酸水素ナトリウム１×１０−５ｍｏｌを撹拌機および留出装置付きの２Ｌの反応器に入れ、窒素雰囲気７６０ｍｍＨｇの下、１８０℃に加熱した。加熱開始１０分後に原料の完全溶解を確認し、さらに同条件で１１０分間撹拌を行った。その後、減圧度を２００ｍｍＨｇに調整すると同時に、６０℃／ｈｒの速度で２００℃まで昇温を行った。この際、副生したフェノールの留出開始を確認した。その後、２０分間２００℃に保持して反応を行った。さらに、７５℃／ｈｒの速度で２３０℃まで昇温し、昇温終了１０分後、その温度で保持しながら、１時間かけて減圧度を１ｍｍＨｇ以下とした。その後、６０℃／ｈｒの速度で２４５℃まで昇温し、さらに３０分間撹拌を行った。反応終了後、反応器内に窒素を導入して常圧に戻し、生成したポリカーボネート樹脂を取り出した。また、得られたポリカーボネート樹脂中のフェノール（ＰｈＯＨ）含有量は１００ｐｐｍ（質量比）、ＤＰＣ含有量は１００ｐｐｍ（質量比）であった。得られた樹脂の物性を下記表３にまとめた。【００５４】
【化１１】
2020162533.tif 000015
【００５５】
（実施例２〜７、比較例１〜４）
原料のジヒドロキシ化合物を下記表３のジヒドロキシ化合物（ｍｏｌ）に替える以外は、実施例１と同様にしてポリカーボネート樹脂を得た。得られた樹脂の物性を下記表３にまとめた。【００５６】
（実施例８）
原料として、上記構造式で表されるＳＰＧ（スピログリコール：3,9-ビス(1,1-ジメチル-2-ヒドロキシエチル)-2,4,8,10-テトラオキサスピロ[5.5]ウンデカン）２．００ｍｏｌ、上記構造式で表されるＢｉｓ−ＴＭＣ（1,1−ビス（４−ヒドロキシフェニル）−3,3,5−トリメチルシクロヘキサン）３．７０ｍｏｌ、上記構造式で表されるＢＰＥＦ（9,9-ビス[4-(2-ヒドロキシエトキシ)フェニル]フルオレン）４．３０ｍｏｌ、ＤＰＣ（ジフェニルカーボネート）１１．５２ｍｏｌ、および炭酸水素ナトリウム１×１０−４ｍｏｌを撹拌機および留出装置付きの２５Ｌの反応器に入れ、窒素雰囲気７６０ｍｍＨｇの下、１８０℃に加熱した。加熱開始２０分後に原料の完全溶解を確認し、さらに同条件で１１０分間撹拌を行った。その後、減圧度を２００ｍｍＨｇに調整すると同時に、６０℃／ｈｒの速度で２００℃まで昇温を行った。この際、副生したフェノールの留出開始を確認した。その後、２０分間２００℃に保持して反応を行った。さらに、７５℃／ｈｒの速度で２３０℃まで昇温し、昇温終了１０分後、その温度で保持しながら、１時間かけて減圧度を１ｍｍＨｇとした。その後、６０℃／ｈｒの速度で２４５℃まで昇温し、さらに３０分間撹拌を行った。反応終了後、反応器内に窒素を導入して常圧に戻し、生成したポリカーボネート樹脂をペレタイズしながら取り出した。また、得られたポリカーボネート樹脂中のフェノール（ＰｈＯＨ）含有量は３００ｐｐｍ（質量比）、ＤＰＣ含有量は１５０ｐｐｍ（質量比）であり、ＰＣＴ試験後の全光線透過率は７８％であった。
さらに、得られたポリカーボネート樹脂のペレットを１００℃で４時間、乾燥機にて乾燥した。乾燥したペレットと、添加剤として、ペンタエリスリトール−テトラキス［３−（３，５−ジ−ｔｅｒｔ−ブチル−４−ヒドロキシフェニル）プロピオネート］（ADEKA社製AO-60：酸化防止剤）１０００ｐｐｍ、ステアリン酸モノグリセリド（理研ビタミン株式会社性S-100A：離型剤）１５００ｐｐｍ、及び3,9-ビス(2,6-di-tert-ブチル-4-メチルフェノキシ)-2,4,8,10-テトラオキサ-3,9-ジフォスファスピロ[5.5]ウンデカン（ADEKA社製PEP-36：酸化防止剤）３００ｐｐｍとを混合し、乾燥したペレットに添加剤を添着させた。続いて、二軸押出機にて４０ｍｍＨｇで減圧しながら、溶融混練しペレット化した。得られたポリカーボネート樹脂組成物の屈折率は１．５８３、アッベ数は２９、Ｔｇは１５４℃、Ｍｗは３０，０００、ｂ値は１．０、耐熱性および成形サイクル性は共にＡであった。また、該組成物中のフェノール（ＰｈＯＨ）含有量は１２０ｐｐｍ（質量比）、ＤＰＣ含有量は１００ｐｐｍ（質量比）であった。更に、該組成物に対するＰＣＴ試験後の全光線透過率は８９％であり、添加剤を加えることにより全光線透過率が向上した。【００５７】
【表３】
2020162533.tif 000016
【図１】
2020162533.tif 000024
【国際調査報告】
2020162533.tif 000025
2020162533.tif 000026
2020162533.tif 000027
2020162533.tif 000028